(57)【要約】  消音特性を有する臭気バリア層を含む多層フィルムが提供される。臭気バリア層は、官能化されたビニル結合リッチなトリブロック共重合体で変性されたポリアミドから形成される。【選択図】図１
2017522100.tif 000002
【特許請求の範囲】
【請求項１】
消音特性を有する臭気バリア層を含む多層フィルムであって、前記臭気バリア層は、官能化されたビニル結合リッチなトリブロック共重合体で変性されたポリアミドから形成される、多層フィルム。
【請求項２】
前記ビニル結合リッチなトリブロック共重合体は、ビニル結合リッチなスチレン−イソプレン−スチレン（ＳＩＳ）ブロック共重合体又はビニル結合リッチなスチレン−エチレン−プロピレン−スチレン（ＳＥＰＳ）ブロック共重合体であり、前記ビニル結合リッチなトリブロック共重合体は、無水マレイン酸又はエポキシで官能化され、ポリアミドと反応して該ポリアミドを変性させる、請求項１に記載の多層フィルム。
【請求項３】
前記ビニル結合リッチなトリブロック共重合体は、約−２０℃〜約２０℃のガラス転移温度、及び、タンジェントデルタピークにおける約−１０℃〜約３０℃の温度、及び、室温における約０．３０〜約１．５のタンジェントデルタ値を有する、請求項１又は２に記載の多層フィルム。
【請求項４】
前記ポリアミドは非晶質ポリアミドである、請求項１〜３のいずれか一項に記載の多層フィルム。
【請求項５】
前記臭気バリア層は、約８５質量％の非晶質ポリアミド、及び、無水マレイン酸で官能化された約１５質量％のビニル結合リッチなＳＩＳブロック共重合体を含む混合物から形成され、前記ビニル結合リッチなＳＩＳブロック共重合体は、約８℃のガラス転移温度、タンジェントデルタピークにおける約２０℃の温度、及び、室温における約１．２のタンジェントデルタを有する、請求項１に記載の多層フィルム。
【請求項６】
前記臭気バリア層は、約８５質量％の非晶質ポリアミド、及び、無水マレイン酸で官能化された約１５質量％のビニル結合リッチなＳＩＳブロック共重合体を含む混合物から形成され、前記ビニル結合リッチなＳＩＳブロック共重合体は、約−１３℃のガラス転移温度、タンジェントデルタピークにおける約−３℃の温度、及び、室温における約０．７のタンジェントデルタを有する、請求項１に記載の多層フィルム。
【請求項７】
前記臭気バリア層は、約８５質量％の非晶質ポリアミド、及び、無水マレイン酸で官能化された約１５質量％のビニル結合リッチなＳＥＰＳブロック共重合体を含む混合物から形成され、前記ビニル結合リッチなＳＥＰＳブロック共重合体は、約−１５℃のガラス転移温度、タンジェントデルタピークにおける約−５℃の温度、及び、室温における約０．４５のタンジェントデルタを有する、請求項１に記載の多層フィルム。
【請求項８】
前記多層フィルムは、外側層／結合層／臭気バリア層／結合層／外側層の構成を有する５層フィルムである、請求項１〜７のいずれか一項に記載の多層フィルム。
【請求項９】
前記多層フィルムは、外側層／内側層／結合層／臭気バリア層／結合層の構成を有する５層フィルムである、請求項１〜７のいずれか一項に記載の多層フィルム。
【請求項１０】
前記多層フィルムは、外側層／結合層／臭気バリア層／結合層の構成を有する４層フィルムである、請求項１〜７のいずれか一項に記載の多層フィルム。
【請求項１１】
前記多層フィルムは、外側層／内側層／結合層／臭気バリア層／結合層／内側層／外側層の構成を有する７層フィルムである、請求項１〜７のいずれか一項に記載の多層フィルム。
【請求項１２】
前記多層フィルムは、外側層／内側層／結合層／臭気バリア層／結合層／外側層の構成を有する６層フィルムである、請求項１〜７のいずれか一項に記載の多層フィルム。
【請求項１３】
前記外側層のうちの少なくとも１つは、エチレン酢酸ビニル（ＥＶＡ）共重合体、エチレンアクリル酸メチル（ＥＭＡ）共重合体、エチレンアルファオレフィン共重合体、オレフィンブロック共重合体（ＯＢＣ）若しくはエチレン−プロピレン（ＥＰ）共重合体又はそれらの混合物を含むシール層であり、前記結合層のそれぞれは、マレイン化ポリオレフィンから形成される、請求項８〜１２のいずれか一項に記載の多層フィルム。
【請求項１４】
前記内側層は、ＥＶＡ、ＥＭＡ、エチレンオレフィン共重合体、ＯＢＣ又はＥＰ共重合体を含む、請求項９、１１又は１２に記載の多層フィルム。
【請求項１５】
少なくとも１つの付加的な層が消音樹脂を含む、請求項１に記載の多層フィルム。
【請求項１６】
オストミーパウチであって：
第１の壁；
第２の壁であって、前記第１の壁及び該第２の壁はそれらの周縁に沿ってシールされてキャビティを画定する、第２の壁
を備え、
前記第１の壁及び前記第２の壁のうちの少なくとも一方は、請求項１〜１５のいずれか一項に記載の前記多層フィルムから形成される、オストミーパウチ。
【発明の詳細な説明】
【技術分野】
【０００１】
本開示は、多層フィルムに関し、より詳細には、消音特性を有する臭気バリア層を含む多層フィルムに関する。
【背景技術】
【０００２】
オストミーパウチのような身体の老廃物を収集するオストミー器具が、コロストミー、イレオストミー又はウロストミーのような手術を受けた患者によって使用されている。オストミー器具が、良好な臭気バリア特性を有し、撓むか又はしわが寄ったときに最小限の雑音しか生じず、ユーザーを困惑させることを回避するフィルムを用いて作られることが望ましい。吸音又は消音特性もオストミー器具に望ましい。身体の老廃物がストーマから放出されると、多くの場合に腸内ガスが老廃物とともに放出される。ストーマを通過する腸内ガスは、身体組織において振動を伴う過渡状態を引き起こす可能性があり、これは患者が制御することができない。ストーマからの腸内ガスのそのような放出は、無分別な雑音を伴う可能性があり、これも患者を困惑させる可能性がある。したがって、オストミー器具のフィルムが、臭気バリア及び静粛性に加えて、吸音特性を有することが望ましい。
【０００３】
Ｃｈａｎｇ他の特許文献１は、吸音トリブロック共重合体を含む少なくとも１つの層又は吸音トリブロック共重合体を含む吸音不織布材料を含む多層フィルムのような、吸音材料を用いて作られるオストミー器具を開示している。Ｃｈａｎｇ他の特許文献２は、オストミー器具の吸音接着剤及び吸音接着剤層を含むフィルムを開示している。さらに、Ｃｈａｎｇの特許文献３は、オストミー器具の吸音フォーム層を含むラミネートを開示している。これらの特許出願は、本願の譲受人に譲渡されているとともに参照によりそれらの全体が本明細書に援用される。
【０００４】
さらに、例えば、ユーザーが動き周るときにオストミーパウチによって生じるプラスチックのパチパチという音である比較的低いカサカサ音を生じる、音の出ないフィルムが開発されている。そのような音の出ないフィルムの例は、本願の譲受人に譲渡されているとともに参照によりその全体が本明細書に援用される、Ｇｉｏｒｉの特許文献４に開示されている多層フィルムを含む。Ｇｉｏｒｉ特許において開示されている多層フィルムは、官能化ポリオレフィンで変性された非晶質ポリアミド、例えばマレイン化エチレン−エチルアクリレート共重合体から形成される臭気バリア層を含む。そのような変性非晶質ポリアミドから形成される臭気バリア層は、非変性非晶質ポリアミドに比して、低下した剛性及びカサカサ音を有する。しかし、官能化ポリオレフィンで変性された非晶質ポリアミドから形成される臭気バリア層の消音機能は依然として低い。
【０００５】
オストミー器具の使用の必要性に関連する固有の深刻な医療的、社会的及び個人的な懸案事項のために、オストミー器具における改良が所望されている。行動の自由及びプライバシーを高めるためのそのようなオストミー器具における何らかの大幅な改良が、ますます増加しつつあるオストミー患者の生活の質において非常に重要である。
【先行技術文献】
【特許文献】
【０００６】
【特許文献１】国際公開第２０１３／１０２００９号
【特許文献２】米国特許出願第１３／８３７，８６７号
【特許文献３】米国特許出願第１３／８３５，４９９号
【特許文献４】米国特許第７，２７０，８６０号明細書
【発明の概要】
【発明が解決しようとする課題】
【０００７】
したがって、オストミー器具用の多層フィルムの吸音及び静粛性における更なる改良がかなり望ましい。本開示は、オストミー器具の遮音性を高めるために、種々の実施形態に従って、改善された吸音及び静粛性を有する多層フィルムを提供する。
【課題を解決するための手段】
【０００８】
改善された静粛性及び吸音特性を有する多層フィルムが、本開示の種々の実施形態に従って提供される。具体的には、多層フィルムは、優れた臭気バリア特性を提供することに加えて、吸音特性を提供するとともに、より少ないカサカサ音を生成する臭気バリア層を含む。そのような臭気バリア層は、官能化された消音樹脂で変性されたポリアミドから形成することができる。
【０００９】
１つの態様では、消音特性を有する臭気バリア層を含む多層フィルムが提供される。臭気バリア層は、官能化されたビニル結合リッチなトリブロック共重合体で変性されたポリアミドから形成される。
【００１０】
幾つかの実施形態では、ビニル結合リッチなトリブロック共重合体は、ビニル結合リッチなスチレン−イソプレン−スチレン（ＳＩＳ）ブロック共重合体又はビニル結合リッチなスチレン−エチレン−プロピレン−スチレン（ＳＥＰＳ）ブロック共重合体であるものとすることができ、ビニル結合リッチなトリブロック共重合体は、無水マレイン酸又はエポキシで官能化され、ポリアミドと反応して変性ポリアミドを提供する。
【００１１】
好ましくは、ビニル結合リッチなトリブロック共重合体は、約−２０℃〜約２０℃のガラス転移温度、及び、タンジェントデルタピークにおける約−１０℃〜約３０℃の温度、及び、室温における約０．３０〜約１．５のタンジェントデルタ値を有する。さらに、ポリアミドは好ましくは非晶質ポリアミドである。
【００１２】
１つの実施形態では、臭気バリア層は、約８５質量％の非晶質ポリアミド、及び、無水マレイン酸で官能化された約１５質量％のビニル結合リッチなＳＩＳブロック共重合体を含む混合物から形成することができ、ビニル結合リッチなＳＩＳブロック共重合体は、約８℃のガラス転移温度、タンジェントデルタピークにおける約２０℃の温度、及び、室温における約１．２のタンジェントデルタを有する。
【００１３】
別の実施形態では、臭気バリア層は、約８５質量％の非晶質ポリアミド、及び、無水マレイン酸で官能化された約１５質量％のビニル結合リッチなＳＩＳブロック共重合体を含む混合物から形成することができ、ビニル結合リッチなＳＩＳブロック共重合体は、約−１３℃のガラス転移温度、タンジェントデルタピークにおける約−３℃の温度、及び、室温における約０．７のタンジェントデルタを有する。
【００１４】
また別の実施形態では、臭気バリア層は、約８５質量％の非晶質ポリアミド、及び、無水マレイン酸で官能化された約１５質量％のビニル結合リッチなＳＥＰＳブロック共重合体を含む混合物から形成することができ、ビニル結合リッチなＳＥＰＳブロック共重合体は、約−１５℃のガラス転移温度、タンジェントデルタピークにおける約−５℃の温度、及び、室温における約０．４５のタンジェントデルタを有する。
【００１５】
幾つかの実施形態では、多層フィルムの他の層も、ビニル結合リッチなトリブロック共重合体等の消音樹脂を含むことができる。
【００１６】
さらに、多層フィルムは、種々のフィルム構成を有することができる。例えば、多層フィルムは、外側層／結合層／臭気バリア層／結合層／外側層の構成、若しくは、外側層／内側層／結合層／臭気バリア層／結合層の構成を有する５層フィルム、又は、外側層／結合層／臭気バリア層／結合層の構成を有する４層フィルム、又は、外側層／内側層／結合層／臭気バリア層／結合層／外側層の構成を有する６層フィルム、又は、外側層／内側層／結合層／臭気バリア層／結合層／内側層／外側層の構成を有する７層フィルムであるものとすることができる。他の実施形態では、多層フィルムは、４つよりも少ない層又は７つよりも多い層を含むことができ、種々の異なるフィルム構成を有することができる。
【００１７】
幾つかの実施形態では、外側層のうちの少なくとも１つは、エチレン酢酸ビニル（ＥＶＡ）共重合体、エチレンアクリル酸メチル（ＥＭＡ）共重合体、エチレンアルファオレフィン共重合体、オレフィンブロック共重合体（ＯＢＣ）若しくはエチレン−プロピレン（ＥＰ）共重合体又はそれらの混合物を含むシール層であるものとすることができ、結合層のそれぞれは、マレイン化ポリオレフィンから形成される。内側層は、ＥＶＡ、ＥＭＡ、エチレンオレフィン共重合体、ＯＢＣ若しくはＥＰ共重合体又はその混合物を含むことができる。
【００１８】
別の態様では、第１の壁及び第２の壁を含むオストミーパウチが提供される。第１の壁及び第２の壁は、それらの周縁に沿ってシールされてキャビティを画定し、第１の壁及び第２の壁のうちの少なくとも一方は、上述した多層フィルムのいずれかから形成される。
【００１９】
他の態様、目的及び利点は、添付の図面と併せて読めば以下の詳細な説明からより明らかとなるであろう。
【００２０】
本発明の実施形態の恩恵及び利点は、以下の詳細な説明及び添付の図面を検討した後で、当業者にはより容易に明らかとなるであろう。
【図面の簡単な説明】
【００２１】
【図１】一実施形態による５層フィルムの断面図である。
【図２】一実施形態による４層フィルムの断面図である。
【図３】一実施形態による７層フィルムの断面図である。
【図４】例示的なオストミーパウチを示す図である。
【図５】別の実施形態による５層フィルムの断面図である。
【図６】また別の実施形態による６層フィルムの断面図である。
【発明を実施するための形態】
【００２２】
本開示は種々の形態の実施形態が可能であるが、本開示が例示とみなされ、本開示を示される特定の実施形態に限定する意図はないという理解の下で、目下好ましい実施形態が図面に示されるとともに以下で説明される。
【００２３】
図１は、一実施形態による消音特性を有する臭気バリア層を含む多層フィルム１０の断面図である。多層フィルム１０は、臭気バリア層１２、２つの結合層１４、１６及び２つの外側層１８、２０を含む５層フィルムである。図示のように、結合層１４、１６のそれぞれは、臭気バリア層１２と外側層１８、２０との間にそれぞれ配置されており、臭気バリア層１２と外側層１８、２０との接着を容易にする。
【００２４】
臭気バリア層１２は、ポリアミド及び消音樹脂を含むポリマー混合物から形成される。例えば、臭気バリア層１２は、ポリアミド、及び、ビニル結合リッチなスチレン−イソプレン−スチレン（ＳＩＳ）ブロック共重合体（例えば、Ｋｕｒａｒａｙ  Ｃｏ．  Ｌｔｄ．からのＨｙｂｒａｒ（登録商標）５１２５若しくは５１２７）、又は、ビニル結合リッチなスチレン−エチレン−プロピレン−スチレン（ＳＥＰＳ）ブロック共重合体（例えばＨｙｂｒａｒ（登録商標）７１２５）等の、ビニル結合リッチなトリブロック共重合体を含む混合物から形成することができる。そのような実施形態では、ビニル結合リッチなトリブロック共重合体は、無水マレイン酸又はエポキシで官能化され、ポリアミドと反応してポリアミドを変性させることができる。好ましくは、好適な消音特性を有するビニル結合リッチなトリブロック共重合体は、約−２５℃よりも高く、より好ましくは約−２０℃〜約２０℃のガラス転移温度、及び、タンジェントデルタピークにおける、約−１５℃よりも高く、より好ましくは約−１０℃〜約３０℃の温度、及び、室温における、約０．３０よりも高く、より好ましくは約０．４０〜約１．５のタンジェントデルタ値を有する。
【００２５】
幾つかの実施形態では、臭気バリア層１２は、約７０質量％（ｗｔ．％）〜約９５質量％の非晶質ポリアミド（ナイロン）、及び、約５質量％〜約３０質量％の官能化されたビニル結合リッチなトリブロック共重合体を含む混合物から形成することができる。例えば、混合物は、約８５質量％の非晶質ポリアミド、及び、マレイン化されたビニル結合リッチなＳＥＰＳブロック共重合体等の、無水マレイン酸で官能化された約１５質量％のビニル結合リッチなトリブロック共重合体を含む。
【００２６】
臭気バリア層１２に好適なポリアミドは、部分的に芳香族の構造を有する非晶質ポリアミドを含み、これは通常、脂肪族ジアミンと芳香族二酸との縮合、又は、用いられるジアミンと等しいモル量の二酸の組み合わせによって生成される。そのようなポリアミドの例としては、ＤｕＰｏｎｔ社によってＳｅｌａｒ（登録商標）ＰＡ３４２６として市販されているポリアミド樹脂が挙げられ、これは、約１．１９グラム／立方センチメートル（ｇ／ｃｃ）の密度、及び、約１２７℃のガラス転移温度（乾燥）を有する、実質的に非晶質である。そのようなポリアミドは、高溶融強度を有し、従来の結晶性ナイロンよりも広範な処理条件下で使用することができる。Ｓｅｌａｒ（登録商標）ＰＡ３４２６は、ヘキサメチレンジアミン、テレフタル酸及びイソフタル酸の縮合によって生成され、それによって、６５％〜８０％のポリマー単位がヘキサメチレンイソフタルアミドから由来する。別の非晶質ポリアミドの例が、ＥＭＳ-Ｃｈｅｍｉｅ（Ｓｕｍｔｅｒ，  ＳＣ）から市販されているＧｒｉｖｏｒｙ（登録商標）Ｇ２１等のＧｒｉｖｏｒｙ（登録商標）である。Ｇｒｉｖｏｒｙ（登録商標）Ｇ２１は、約１．１８ｇ／ｃｃの密度、及び、約１２８℃のガラス転移温度（乾燥）を有する。約１．２ｇ／ｃｃの密度、及び、約９５℃のガラス転移温度（乾燥）、及び、約２１９℃の融点温度を有するＧｒｉｖｏｒｙ（登録商標）ＨＢ５２９９も好適な非晶質ポリアミドである。
【００２７】
１つの実施形態では、臭気バリア層１２は、約８℃のガラス転移温度、タンジェントデルタピークにおける約２０℃の温度、及び、約１．２のタンジェントデルタを有する、約８５質量％の非晶質ポリアミド及び約１５質量％の官能化されたビニル結合リッチなＳＩＳブロック共重合体を含む混合物、例えば無水マレイン酸で官能化されたＨｙｂｒａｒ（登録商標）５１２７樹脂から形成される。別の実施形態では、臭気バリア層１２は、約−１３℃のガラス転移温度、タンジェントデルタピークにおける約−３℃の温度、及び、約０．７のタンジェントデルタを有する、約８５質量％の非晶質ポリアミド及び約１５質量％の官能化されたビニル結合リッチなＳＩＳブロック共重合体を含む混合物、例えば無水マレイン酸で官能化されたＨｙｂｒａｒ（登録商標）５１２５樹脂から形成される。また別の実施形態では、臭気バリア層１２は、約−１５℃のガラス転移温度、タンジェントデルタピークにおける約−５℃の温度、及び、約０．４５のタンジェントデルタを有する、約８５質量％の非晶質ポリアミド及び約１５質量％の官能化されたビニル結合リッチなＳＥＰＳブロック共重合体を含む混合物、例えば無水マレイン酸で官能化されたＨｙｂｒａｒ（登録商標）７１２５樹脂から形成される。
【００２８】
結合層を、臭気バリア層に隣接して設け、多層フィルムの他の層への臭気バリア層の接着を容易にすることができる。図１の実施形態では、結合層１４は、臭気バリア層１２と外側層１８との間に配置されており、一方で、結合層１６は、臭気バリア層１２と外側層２０との間に配置されている。結合層１４、１６は、臭気バリア層１２及び外側層１８、２０の組成に応じて、同じ材料又は異なる材料から形成することができる。結合層１４、１６に好適な材料は、樹脂の約０．３質量％で存在する無水マレイン酸、及び、約２０質量％で存在するアクリル酸メチルを有するマレイン化エチレンアクリル酸メチル共重合体（ＥＭＡ−ＭＡＨ）等のマレイン化ポリオレフィンを含む。１つのそのような材料がＡｒｋｅｍａ，  Ｉｎｃ．からＬｏｔａｄｅｒ（登録商標）４５０３として入手可能である。１つの実施形態では、結合層１４、１６は、８０質量％のＥＭＡ（Ａｒｋｅｍａ，  Ｉｎｃ．からのＬｏｔｒｙｌ（登録商標）１８ＭＡ０２）及び２０質量％のマレイン化化合物（ＤｕＰｏｎｔからのＢｙｎｅｌ（登録商標）ＣＸＡ４１Ｅ７１０）を含む混合物から形成される。
【００２９】
幾つかの実施形態では、結合層１４、１６は吸音特性も提供することができる。そのような実施形態では、結合層４６は、Ｈｙｂｒａｒ（登録商標）等のビニル結合リッチなトリブロック共重合体を含み、フィルム１０の機械的特性及び吸音特性を高めることができる。例えば、結合層１４、１６は、ビニル結合リッチなＳＥＰＳブロック共重合体（例えばＨｙｂｒａｒ（登録商標）７１２５）及びマレイン化化合物（Ｂｙｎｅｌ（登録商標）ＣＸＡ４１Ｅ７１０等）の混合物から形成することができる。
【００３０】
外側層１８、２０は、同じ材料又は異なる材料から形成することができる。好ましくは、外側層１８、２０のうちの少なくとも一方は、好適なヒートシール適性を有するシール層であり、それによって、シール層を一緒にヒートシールしてパウチを形成することができる。外側層１８、２０に好適な材料としては、エチレンとビニルエステルとの共重合体、例えば、エチレン酢酸ビニル（ＥＶＡ）及びエチレンアクリル酸メチル（ＥＭＡ）等のエチレンベースのポリマー、エチレンアルファオレフィン共重合体（エチレンベースのプラストマー）、エチレンベースのエラストマー（オレフィンブロック共重合体、ＯＢＣ）、並びに、エチレン−プロピレン（ＥＰ）共重合体（ＰＰ−エラストマー）並びにそれらの混合物が挙げられる。好適なＥＶＡ共重合体としては、約５質量％〜３５質量％の酢酸ビニル、好ましくは約１８質量％の酢酸ビニルを含むＥＶＡ共重合体が挙げられる。１つのそのようなＥＶＡ共重合体は、Ｅｘｘｏｎｍｏｂｉｌから製品Ｅｓｃｏｒｅｎｅ（登録商標）ＵｌｔｒａＦＬ００２１８として入手可能である。そのようなＥＶＡ共重合体は、８６℃の融点温度及び約９１のショアＡ硬さを有することができる。ＥＶＡ共重合体は、ヒートシール等によって別のＥＶＡ部材に接合するために必要な特性を呈し、接合部又はシール部において気密で液密なシールを提供することが分かっている。ＥＶＡ共重合体は、形成及びフィルム押出を容易にするように混合することができる。例えば、ＥＶＡ混合物は、ＥＶＡキャリア中に約９８質量％のＥＶＡ共重合体、並びに、約２質量％の耐ブロッキング及びスリップ添加剤を含有することができる。１つのそのような添加剤が、Ａ．  Ｓｃｈｕｌｍａｎ  Ｉｎｃ．からＰｏｌｙｂａｔｃｈ（登録商標）ＳＡＢ−１９８２ＶＡとして入手可能である。
【００３１】
好適なＥＭＡ共重合体は、約５質量％〜約３５質量％のアクリル酸メチル、好ましくは約１５質量％〜約３０質量％のアクリル酸メチルを含む。１つのそのようなＥＭＡ共重合体は、Ａｒｋｅｍａ  Ｉｎｃ．によって供給されるＬｏｔｒｙｌ（登録商標）１８ＡＭ０２である。この共重合体は、約８３℃の融点及び約０．８４１の比重を有する。ＥＭＡ共重合体は、ＥＶＡキャリア中で耐ブロッキング及び／又はスリップ添加剤と混合することができる。１つのそのような好適な添加剤は、上述したＰｏｌｙｂａｔｃｈ（登録商標）ＳＡＢ−１９８２ＶＡである。混合物は、９８質量％のＥＭＡ共重合体、並びに、約２質量％のＰｏｌｙｂａｔｃｈ（登録商標）ＳＡＢ−１９８２ＶＡ耐ブロッキング及びスリップ添加剤を含有することができる。
【００３２】
外側層１８、２０の別の好適な材料は、エチレンアルファオレフィン共重合体（エチレンベースのプラストマー）である。好適なエチレンアルファオレフィン共重合体の例は、約０．８８の比重、約９５のショアＡ硬さ、約９５℃の融点温度及び約０．９０２の比重を有する、ＥｘｘｏｎＭｏｂｉｌ  Ｃｏｒｐｏｒａｔｉｏｎによって供給されるＥｘａｃｔ（登録商標）０２０３樹脂である。この樹脂は、単層及び複数層の双方の共押出キャストフィルム用途に設計されており、靭性及びヒートシール性能を必要とする用途において好適である。
【００３３】
外側層１８、２０のまた別の好適な材料は、エチレンベースのエラストマー（オレフィンブロック共重合体、ＯＢＣ）、例えばＤｏｗ  Ｃｈｅｍｉｃａｌによって供給されるＩｎｆｕｓｅ（登録商標）９１０７である。この材料は、約０．８６６の比重、約６０のショアＡ硬さ及び約１２１℃の融点を有する。
【００３４】
外側層１８、２０のまた別の好適な材料は、エチレン−プロピレン共重合体（ＰＰ−エラストマー）樹脂である。エチレン−プロピレン共重合体樹脂は、低い弾性率を有し、したがって低雑音特性を呈する。エチレン−プロピレン共重合体樹脂は、ポリプロピレン（ＰＰ）及びポリエチレン（ＰＥ）との優れた適合性を有する。好ましくは、エチレン−プロピレン共重合体は、約６質量％〜約１８質量％のエチレンを含む。好適なエチレン−プロピレン共重合体の例は、Ｄｏｗ  Ｃｈｅｍｉｃａｌから入手可能なＶｅｒｓｉｆｙ（登録商標）２２００である。この樹脂は、約９質量％のエチレンを含むＰＰ−エラストマーであり、約８２℃の融点、約９４のショアＡ硬さ及び約４２のショアＤ硬さを有する。この樹脂は、約０．８７８の比重を有する。別の例は、約８．５質量％のエチレンを含むＰＰ−エラストマーである、ＥｘｘｏｎからのＶｉｓｔａｍａｘｘ（登録商標）３９８０ＦＬである。
【００３５】
ＥＶＡ共重合体、ＥＭＡ共重合体、エチレンアルファオレフィン共重合体（エチレンベースのプラストマー）、エチレンベースのエラストマー（オレフィンブロック共重合体、ＯＢＣ）、及び、エチレン−プロピレン（ＥＰ）共重合体（ＰＰ−エラストマー）を含むポリマー混合物も、外側層に好適である。例としては、限定はされないが、耐ブロッキング及びスリップ添加剤を含む、ＥＶＡ共重合体（４９質量％で存在するＥｓｃｏｒｅｎｅ（登録商標）ＦＬ００２１８）及びエチレン−プロピレン共重合体（４９質量％で存在するＰＰ−エラストマー、Ｖｅｒｓｉｆｙ（登録商標）２２００）の混合物、並びに、同様に耐ブロッキング及びスリップ添加剤を含む、ＥＭＡ共重合体（４９質量％で存在するＥｌｖａｌｏｙ（登録商標）１３３０ＡＣ）及びＰＰ−エラストマー（４９質量％で存在するＶｅｒｓｉｆｙ（登録商標）２２００）の混合物が挙げられる。種々のＥＰ共重合体樹脂の混合物、例えば、同様のＥＰ共重合体樹脂であるが、約９７℃のより高い融点、７２のショアＡ硬さ及び２２のショアＤ硬さ並びに約０．８６５の比重を有する、Ｖｅｒｓｉｆｙ（登録商標）２２００及びＶｅｒｓｉｆｙ（登録商標）３４００の混合物も好適である。好適な混合物は、混合物の約５０質量％のＶｅｒｓｉｆｙ（登録商標）２２００から約７５質量％のＶｅｒｓｉｆｙ（登録商標）２２００の比率を有することができる。Ｖｅｒｓｉｆｙ（登録商標）、Ｖｉｓｔａｍａｘｘ（登録商標）及びＭｉｔｓｕｉからのＮｏｔｉｏ（登録商標）等のＰＰ−エラストマー、並びに、ＬｙｏｎｄｅｌｌＢａｓｅｌｌからのＡｄｆｌｅｘ（登録商標）Ｑ１００Ｆ等のＰＰ−ＥＰゴムも好適である。
【００３６】
１つの実施形態では、外側層１８、２０は、約４９質量％のＥＶＡ共重合体（例えばＥｓｃｏｒｅｎｅ（登録商標）Ｕｌｔｒａ  ＦＬ００２１８）、約４９質量％のＥＰ共重合体（例えばＶｉｓｔａｍａｘｘ（登録商標）３９８０ＦＬ）、並びに、約２質量％の耐ブロッキング及びスリップ添加剤（例えばＰｏｌｙｂａｔｃｈ（登録商標）ＳＡＢ−１９８２ＶＡ）を含む混合物から形成することができる。
【００３７】
外側層１８、２０も吸音特性を提供することができる。そのような実施形態では、外側層１８、２０は、Ｈｙｂｒａｒ（登録商標）等のビニル結合リッチなトリブロック共重合体を含み、機械的特性及び吸音特性を高めることができる。例えば、外側層１８、２０は、ビニル結合リッチなスチレン−イソプレン−スチレン（ＳＩＳ）ブロック共重合体（例えばＨｙｂｒａｒ（登録商標）５１２７）、ＰＰ−エラストマー（例えばＶｉｓｔａｍａｘｘ（登録商標））及びＥＭＡ共重合体（例えばＬｏｔｒｙｌ（登録商標）２０ＭＡ０８）の混合物から形成することができる。
【００３８】
図１の多層フィルム１０は、外側層／結合層／臭気バリア層／結合層／外側層の構成を有する５層フィルムとして示されているが、他の実施形態では、多層フィルムは、異なるフィルム構成を有することができるか、又は、５つよりも多い層若しくは５つよりも少ない層を有することができる。例えば、消音特性を有する臭気バリア層を含む４層フィルム１００が図２に示されている。４層フィルム１００は、外側層１０８／結合層１０４／臭気バリア層１０２／結合層１０６の構成を有する。図５は、異なるフィルム構成を有する５層フィルムを示している。５層フィルム３００は、外側層３１０／内側層３０８／結合層３０４／臭気バリア層３０２／結合層３０６の構成を有する。
【００３９】
図３は、別の実施形態による消音特性を有する臭気バリア層を含む多層フィルム２００の断面図である。多層フィルム２００は、臭気バリア層２０２、２つの結合層２０４、２０６、２つの内側層２０８、２１０及び２つの外側層２１２、２１４を含む７層フィルムである。７層フィルム２００は、内側層２０８、２１０が結合層２０４、２０６と外側層２１２、２１４との間に設けられている以外は、図１００の５層フィルム１００と同様に構成される。
【００４０】
図示のように、内側層２０８は結合層２０４と外側層２１２との間に配置されており、一方で、内側層２１０は結合層２０６と外側層２１４との間に配置されている。内側層２０８、２１２は、改善されたフィルム特性を提供することができる。例えば、内側層２０８、２１２は、改善された引裂強度等の付加的な機械的特性を多層フィルム２００に与えることができる。５層フィルム１０の外側層１８、２０の上述した材料は、内側層２０８、２１０にも好適である。例えば、エチレンとビニルエステルとの共重合体、例えば、ＥＶＡ共重合体及びＥＭＡ共重合体等のエチレンベースのポリマー、エチレンアルファオレフィン共重合体（エチレンベースのプラストマー）、エチレンベースのエラストマー（オレフィンブロック共重合体、ＯＢＣ）、並びに、エチレン−プロピレン（ＥＰ）共重合体（ＰＰ−エラストマー）並びにそれらの混合物が、内側層２０８、２１０に好適である。
【００４１】
１つの実施形態では、内側層２０８、２１０は、約６５質量％のＥＰ共重合体（例えばＶｉｓｔａｍａｘｘ（登録商標）３９８０ＦＬ）及び約３５質量％のＰＰ−ＥＰゴム（例えばＡｄｆｌｅｘ（登録商標）Ｑ１００Ｆ）を含む混合物から形成することができる。
【００４２】
幾つかの実施形態では、内側層２０８、２１０も吸音特性を提供することができる。そのような実施形態では、内側層２０８、２１０は、Ｈｙｂｒａｒ（登録商標）等のビニル結合リッチなトリブロック共重合体を含み、多層フィルム２００の機械的特性及び吸音特性を高めることができる。例えば、内側層２０８、２１０は、ビニル結合リッチなスチレン−エチレン−プロピレン−スチレン（ＳＥＰＳ）ブロック共重合体（例えばＨｙｂｒａｒ（登録商標）７１２５）及びＰＰ−エラストマー（Ｖｉｓｔａｍａｘｘ（登録商標））の混合物から形成することができる。
【００４３】
図６は、また別の実施形態による消音特性を有する臭気バリア層を含む多層フィルム４００の断面図である。多層フィルム４００は、外側層４１０／内側層４０８／結合層４０４／臭気バリア層４０２／結合層４０６／外側層４１２を含む６層フィルムである。
【００４４】
本開示の種々の実施形態による多層フィルムは、例えば、図４に示されているようなオストミーパウチを製造するのに用いることができる。パウチ３００は、例えば３０６において互いにヒートシール又は別様にシールされ、気密で液密なパウチ３００を形成する２枚のフィルム３０２、３０４から形成される。パウチの開口３０８が、例えば、パウチへの老廃物の流入のために、外科的に形成されたストーマ（図示せず）を収容することを可能にする。そのようなパウチの構造は、Ｇｉｏｒｉへの上述した米国特許第７，２７０，８６０号明細書の開示によるものとすることができる。パウチ又は他の容器の他の構造及び他の使用が、当業者によって認識されるであろう。
【図１】
2017522100.tif 000003
【図２】
2017522100.tif 000004
【図３】
2017522100.tif 000005
【図４】
2017522100.tif 000006
【図５】
2017522100.tif 000007
【図６】
2017522100.tif 000008
【国際調査報告】
2017522100.tif 000009
2017522100.tif 000010
2017522100.tif 000011